(57)【要約】【課題】リチウム二次電池用負極活物質の製造方法、そしてこれから製造された負極活物質およびリチウム二次電池を提供する。【解決手段】リチウム二次電池用負極活物質の製造方法は、球状化天然黒鉛粒子および溶媒を含む溶液を用意する段階と、前記溶液を超音波処理する段階と、前記超音波処理された溶液を乾燥して黒鉛改質粒子を製造する段階とを含む。【選択図】図１
2014044950.tif 000002
【特許請求の範囲】
【請求項１】
球状化天然黒鉛粒子および溶媒を含む溶液を用意する段階と、
前記溶液を超音波処理する段階と、
前記超音波処理された溶液を乾燥して黒鉛改質粒子を製造する段階とを含むことを特徴とするリチウム二次電池用負極活物質の製造方法。
【請求項２】
前記球状化天然黒鉛粒子は、鱗片状天然黒鉛粒子を球状に造粒化して製造されることを特徴とする請求項１に記載のリチウム二次電池用負極活物質の製造方法。
【請求項３】
前記球状化天然黒鉛粒子の平均粒径（Ｄ５０）は、３ないし４０μｍであることを特徴とする請求項１又は請求項２に記載のリチウム二次電池用負極活物質の製造方法。
【請求項４】
前記溶媒は、水、Ｎ−メチルピロリドン、ジメチルホルムアミド、トルエン、エチレン、ジメチルアセトアミド、アセトン、メチルエチルケトン、ヘキサン、テトラヒドロフラン、デカン、エタノール、メタノール、イソプロパノールおよび酢酸エチルから選択される少なくとも１つを含むことを特徴とする請求項１から請求項３のいずれか１つに記載のリチウム二次電池用負極活物質の製造方法。
【請求項５】
前記球状化天然黒鉛粒子は、前記溶媒１００重量部に対して０．１ないし２００重量部で含まれることを特徴とする請求項１から請求項４のいずれか１つに記載のリチウム二次電池用負極活物質の製造方法。
【請求項６】
前記超音波は、５０ないし１２００Ｗの強さおよび０．１ないし３０分の時間の間照射されることを特徴とする請求項１から請求項５のいずれか１つに記載のリチウム二次電池用負極活物質の製造方法。
【請求項７】
前記超音波は、１０ないし４０Ｈｚの周波数を有することを特徴とする請求項１から請求項６のいずれか１つに記載のリチウム二次電池用負極活物質の製造方法。
【請求項８】
前記乾燥は、回転噴霧、ノズル噴霧および超音波噴霧から選択される少なくとも１つの噴霧乾燥（ｓｐｒａｙ  ｄｒｙ）法；回転蒸発器（ｒｏｔａｒｙ  ｅｖａｐｏｒａｔｏｒ）を用いた乾燥法；真空乾燥法；または自然乾燥法で行われることを特徴とする請求項１から請求項７のいずれか１つに記載のリチウム二次電池用負極活物質の製造方法。
【請求項９】
前記溶液は、炭素前駆体をさらに含み、
前記黒鉛改質粒子を製造する段階の後、前記黒鉛改質粒子を熱処理して黒鉛改質複合粒子を製造する段階をさらに含むことを特徴とする請求項１から請求項８のいずれか１つに記載のリチウム二次電池用負極活物質の製造方法。
【請求項１０】
前記炭素前駆体は、クエン酸、ステアリン酸（ｓｔｅａｒｉｃ  ａｃｉｄ）、スクロース、ポリフッ化ビニリデン、カルボキシメチルセルロース（ＣＭＣ）、ヒドロキシプロピルセルロース、再生セルロース、ポリビニルピロリドン、テトラフルオロエチレン、ポリエチレン、ポリプロピレン、エチレン−プロピレン−ジエンモノマー（ＥＰＤＭ）、スルホン化ＥＰＤＭ、デンプン、フェノール樹脂、フラン樹脂、フルフリルアルコール、ポリアクリル酸、ポリアクリルナトリウム、ポリアクリロニトリル、ポリイミド、エポキシ樹脂、セルロース、スチレン、ポリビニルアルコール、ポリビニルクロライド、石炭系ピッチ、石油系ピッチ、メソフェーズピッチ、低分子量重質油、グルコース、ゼラチンおよび糖類から選択される少なくとも１つを含むことを特徴とする請求項９に記載のリチウム二次電池用負極活物質の製造方法。
【請求項１１】
前記熱処理は、５００ないし２５００℃の温度で行われることを特徴とする請求項９又は請求項１０に記載のリチウム二次電池用負極活物質の製造方法。
【請求項１２】
前記熱処理は、窒素、アルゴン、水素、またはこれらの混合ガスを含む雰囲気、または真空下で行われることを特徴とする請求項９から請求項１１のいずれか１つに記載のリチウム二次電池用負極活物質の製造方法。
【請求項１３】
前記炭素前駆体は、前記球状化天然黒鉛粒子１００重量部に対して０．１ないし８０重量部で含まれることを特徴とする請求項９から請求項１２のいずれか１つに記載のリチウム二次電池用負極活物質の製造方法。
【請求項１４】
前記溶液は、リチウム化合物をさらに含み、
前記黒鉛改質粒子を製造する段階の後、前記黒鉛改質粒子を熱処理して黒鉛改質複合粒子を製造する段階をさらに含むことを特徴とする請求項１から請求項８のいずれか１つに記載のリチウム二次電池用負極活物質の製造方法。
【請求項１５】
前記リチウム化合物は、ＬｉＯＨまたはＬｉＯＨ・（Ｈ２Ｏ）を含むリチウムヒドロキシド；リチウムナイトレート（ＬｉＮＯ３）；ＣＨ３ＣＯＯ・ＬｉまたはＣＨ３ＣＯＯ・Ｌｉ・２（Ｈ２Ｏ）を含むリチウムアセテート；リチウムカーボネート（Ｌｉ２ＣＯ３）；およびリチウムフルオライド（ＬｉＦ）から選択される少なくとも１つを含むことを特徴とする請求項１４に記載のリチウム二次電池用負極活物質の製造方法。
【請求項１６】
前記熱処理は、１５０ないし２５００℃の温度で行われることを特徴とする請求項１４又は請求項１５に記載のリチウム二次電池用負極活物質の製造方法。
【請求項１７】
前記リチウム化合物は、前記球状化天然黒鉛粒子１００重量部に対して０．１ないし５０重量部で含まれることを特徴とする請求項１４から請求項１６のいずれか１つに記載のリチウム二次電池用負極活物質の製造方法。
【請求項１８】
前記溶液は、炭素前駆体およびリチウム化合物をさらに含み、
前記黒鉛改質粒子を製造する段階の後、前記黒鉛改質粒子を熱処理して黒鉛改質複合粒子を製造する段階をさらに含むことを特徴とする請求項１から請求項８のいずれか１つに記載のリチウム二次電池用負極活物質の製造方法。
【請求項１９】
請求項１ないし１８のいずれか１項に記載の製造方法で製造されたことを特徴とするリチウム二次電池用負極活物質。
【請求項２０】
請求項１９に記載のリチウム二次電池用負極活物質を含む負極と、
正極と、
電解液とを含むことを特徴とするリチウム二次電池。
【発明の詳細な説明】
【技術分野】
【０００１】
リチウム二次電池用負極活物質の製造方法、そしてこれから製造された負極活物質およびリチウム二次電池に関するものである。
【背景技術】
【０００２】
現在、リチウム二次電池の負極活物質としては結晶質黒鉛材料が使用されている。結晶質黒鉛の場合、人造黒鉛および天然黒鉛に分けられる。前記人造黒鉛は、通常、炭素前駆体を、不活性雰囲気下、約２８００℃以上の高温で加熱炭化して、不純物の除去および黒鉛化過程によって得られるため、製造費用が高く、最近は天然黒鉛の使用が増加している。
【０００３】
鱗片状天然黒鉛粒子を負極活物質として使用する場合、粒子形状の非等方的特性によって、電極の製造時、スラリー塗布の均一性が低下し、鱗片状黒鉛粒子が圧延およびプレス圧によって集電体に沿って配向し、電池の特性が大きく低下する問題がある。したがって、現在商用化されている天然黒鉛は、鱗片状黒鉛を球状に造粒化させた球状化天然黒鉛が使用される。しかし、前記球状化天然黒鉛の場合、高率充放電特性およびサイクル寿命特性がより向上する必要性が提起されている。
【発明の概要】
【発明が解決しようとする課題】
【０００４】
一実施形態は、高率充放電特性およびサイクル寿命特性に優れたリチウム二次電池用負極活物質の製造方法を提供する。
【０００５】
他の実施形態は、前記負極活物質の製造方法から製造されたリチウム二次電池用負極活物質を提供する。
【０００６】
さらに他の実施形態は、前記負極活物質を含むリチウム二次電池を提供する。
【課題を解決するための手段】
【０００７】
一実施形態は、球状化天然黒鉛粒子および溶媒を含む溶液を用意する段階と、前記溶液を超音波処理する段階と、前記超音波処理された溶液を乾燥して黒鉛改質粒子を製造する段階とを含むリチウム二次電池用負極活物質の製造方法を提供する。
【０００８】
前記球状化天然黒鉛粒子は、鱗片状天然黒鉛粒子を球状に造粒化して製造できる。
【０００９】
前記球状化天然黒鉛粒子の平均粒径（Ｄ５０）は、３ないし４０μｍであるとよい。
【００１０】
前記溶媒は、水、Ｎ−メチルピロリドン、ジメチルホルムアミド、トルエン、エチレン、ジメチルアセトアミド、アセトン、メチルエチルケトン、ヘキサン、テトラヒドロフラン、デカン、エタノール、メタノール、イソプロパノールおよび酢酸エチルから選択される少なくとも１つを含むことができる。
【００１１】
前記球状化天然黒鉛粒子は、前記溶媒１００重量部に対して０．１ないし２００重量部で含まれるとよい。
【００１２】
前記超音波は、５０ないし１２００Ｗの強さおよび０．１ないし３０分の時間の間照射されるとよく、１０ないし４０Ｈｚの周波数を有することができる。
【００１３】
前記乾燥は、回転噴霧、ノズル噴霧および超音波噴霧から選択される少なくとも１つの噴霧乾燥（ｓｐｒａｙ  ｄｒｙ）法；回転蒸発器（ｒｏｔａｒｙ  ｅｖａｐｏｒａｔｏｒ）を用いた乾燥法；真空乾燥法；または自然乾燥法で行われるとよい。
【００１４】
前記溶液は、炭素前駆体をさらに含むことができ、この場合、前記黒鉛改質粒子を製造する段階の後、前記黒鉛改質粒子を熱処理して黒鉛改質複合粒子を製造する段階をさらに含むことができ、前記熱処理は、５００ないし２５００℃の温度で行われるとよく、窒素、アルゴン、水素、またはこれらの混合ガスを含む雰囲気、または真空下で行われるとよい。
【００１５】
前記炭素前駆体は、クエン酸、ステアリン酸（ｓｔｅａｒｉｃ  ａｃｉｄ）、スクロース、ポリフッ化ビニリデン、カルボキシメチルセルロース（ＣＭＣ）、ヒドロキシプロピルセルロース、再生セルロース、ポリビニルピロリドン、テトラフルオロエチレン、ポリエチレン、ポリプロピレン、エチレン−プロピレン−ジエンモノマー（ＥＰＤＭ）、スルホン化ＥＰＤＭ、デンプン、フェノール樹脂、フラン樹脂、フルフリルアルコール、ポリアクリル酸、ポリアクリルナトリウム、ポリアクリロニトリル、ポリイミド、エポキシ樹脂、セルロース、スチレン、ポリビニルアルコール、ポリビニルクロライド、石炭系ピッチ、石油系ピッチ、メソフェーズピッチ、低分子量重質油、グルコース、ゼラチンおよび糖類から選択される少なくとも１つを含むことができる。
【００１６】
前記炭素前駆体は、前記球状化天然黒鉛粒子１００重量部に対して０．１ないし８０重量部で含まれるとよい。
【００１７】
前記溶液は、リチウム化合物をさらに含むことができ、この場合、前記黒鉛改質粒子を製造する段階の後、前記黒鉛改質粒子を熱処理して黒鉛改質複合粒子を製造する段階をさらに含むことができ、前記熱処理は、１５０ないし２５００℃の温度で行われるとよく、前記熱処理は、窒素、アルゴン、水素、空気、酸素、またはこれらの混合ガスを含む雰囲気、または真空下で行われるとよい。
【００１８】
前記リチウム化合物は、ＬｉＯＨまたはＬｉＯＨ・（Ｈ２Ｏ）を含むリチウムヒドロキシド；リチウムナイトレート（ＬｉＮＯ３）；ＣＨ３ＣＯＯ・ＬｉまたはＣＨ３ＣＯＯ・Ｌｉ・２（Ｈ２Ｏ）を含むリチウムアセテート；リチウムカーボネート（Ｌｉ２ＣＯ３）；およびリチウムフルオライド（ＬｉＦ）から選択される少なくとも１つを含むことができる。
【００１９】
前記リチウム化合物は、前記球状化天然黒鉛粒子１００重量部に対して０．１ないし５０重量部で含まれるとよい。
【００２０】
前記溶液は、炭素前駆体およびリチウム化合物をさらに含むことができ、この場合、前記黒鉛改質粒子を製造する段階の後、前記黒鉛改質粒子を熱処理して黒鉛改質複合粒子を製造する段階をさらに含むことができ、前記熱処理は、１５０ないし２５００℃の温度で行われるとよく、窒素、アルゴン、水素、またはこれらの混合ガスを含む雰囲気、または真空下で行われるとよい。
【００２１】
他の実施形態は、前記製造方法で製造されたリチウム二次電池用負極活物質を提供する。
【００２２】
さらに他の実施形態は、前記負極活物質を含む負極と、正極と、電解液とを含むリチウム二次電池を提供する。
【００２３】
その他実施形態の具体的な事項は以下の詳細な説明に含まれている。
【発明の効果】
【００２４】
前記製造方法により製造された負極活物質を使用することによって、高率充放電特性およびサイクル寿命特性に優れたリチウム二次電池を実現することができる。
【図面の簡単な説明】
【００２５】
【図１】実施例１による負極活物質の走査電子顕微鏡（ＳＥＭ）写真である。
【図２】実施例２による負極活物質の走査電子顕微鏡（ＳＥＭ）写真である。
【図３】実施例３による負極活物質の走査電子顕微鏡（ＳＥＭ）写真である。
【図４】実施例４による負極活物質の走査電子顕微鏡（ＳＥＭ）写真である。
【図５】実施例５による負極活物質の走査電子顕微鏡（ＳＥＭ）写真である。
【図６】実施例６による負極活物質の走査電子顕微鏡（ＳＥＭ）写真である。
【図７Ａ】実施例７による負極活物質の走査電子顕微鏡（ＳＥＭ）写真で、５，０００倍率に相当する。
【図７Ｂ】実施例７による負極活物質の走査電子顕微鏡（ＳＥＭ）写真で、２０，０００倍率に相当する。
【図８】比較例１による負極活物質の走査電子顕微鏡（ＳＥＭ）写真である。
【図９】比較例２による負極活物質の走査電子顕微鏡（ＳＥＭ）写真である。
【図１０】実施例１および２と比較例１による負極活物質のＸ線回折パターン（ＸＲＤ）を示す。
【図１１】実施例３および７と比較例１による負極活物質のＸ線回折パターン（ＸＲＤ）を示す。
【図１２】実施例４ないし６と比較例２による負極活物質のＸ線回折パターン（ＸＲＤ）を示す。
【図１３】実施例１により製造された負極表面の走査電子顕微鏡（ＳＥＭ）写真である。
【図１４】実施例４により製造された負極表面の走査電子顕微鏡（ＳＥＭ）写真である。
【図１５】実施例６により製造された負極表面の走査電子顕微鏡（ＳＥＭ）写真である。
【図１６】実施例７により製造された負極表面の走査電子顕微鏡（ＳＥＭ）写真である。
【図１７】比較例１により製造された負極表面の走査電子顕微鏡（ＳＥＭ）写真である。
【図１８】比較例２により製造された負極表面の走査電子顕微鏡（ＳＥＭ）写真である。
【図１９】それぞれ実施例１、３、４および７と比較例１により製造された負極のサイクル寿命特性を示すグラフである。
【発明を実施するための形態】
【００２６】
以下、本発明の実施形態を詳細に説明する。ただし、これは例として提示されるものであって、本発明がこれによって制限されるものではなく、本発明は後述する請求項の範疇によってのみ定義される。
【００２７】
一実施形態にかかる負極活物質は次のように製造できる。
【００２８】
球状化天然黒鉛粒子および溶媒を含む溶液を用意する段階と、前記溶液を超音波処理する段階と、前記超音波処理された溶液を乾燥して黒鉛改質粒子を製造する段階とを経て製造できる。
【００２９】
前記球状化天然黒鉛粒子は、韓国公開特許第２００３−００８７９８６号および第２００５−０００９２４５号に提示された方法で形成することができるが、これに限定されるものではない。例えば、平均粒径３０μｍ以上の鱗片状天然黒鉛を、回転式加工機を用いて繰り返し加工処理する段階を行い、前記回転式加工機の内側面と前記鱗片状天然黒鉛粉末との間の衝突による粉砕および粉末間の摩擦加工、剪断応力による粉末の剪断加工などを通じて鱗片状天然黒鉛の造粒化がなされ、最終的に球状化天然黒鉛粒子が製造できる。
【００３０】
鱗片状黒鉛粒子のような天然黒鉛粒子は、非等方性によって、電極の製造時、スラリー塗布の均一性が低下し、前記天然黒鉛粒子が圧延およびプレス圧によって集電体に沿って配向し、電池の特性が低下することがある。一実施形態によれば、前記天然黒鉛粒子を球状化して使用することによって、高い等方性を得ることができる。
【００３１】
前記球状化天然黒鉛粒子は、キャベツ状またはランダム状に結球して形成できる。また、前記球状化天然黒鉛粒子は、円形だけでなく、楕円形であってもよく、具体的には、３次元の天然黒鉛粒子を２次元の平面に投影して算出される指標が約０．８以上の球状であるとよい。
【００３２】
前記球状化天然黒鉛粒子の平均粒径（Ｄ５０）は、３ないし４０μｍであるとよく、具体的には５ないし３０μｍであるとよい。前記範囲内の平均粒径を有する球状化天然黒鉛粒子を負極活物質として使用した場合、超音波処理による高率充放電特性効果が増大する。
【００３３】
前記球状化天然黒鉛粒子は、前記溶媒１００重量部に対して０．１ないし２００重量部で含まれるとよく、具体的には０．１ないし１００重量部で含まれるとよい。前記球状化天然黒鉛粒子が前記範囲内に含まれる場合、溶液上で超音波処理効果が極大化され、粉末の表面および内部に微細空隙および間隙がよく形成され得、炭素前駆体を含む溶液の場合、含浸が容易である。
【００３４】
前記溶媒は、水、Ｎ−メチルピロリドン、ジメチルホルムアミド、トルエン、エチレン、ジメチルアセトアミド、アセトン、メチルエチルケトン、ヘキサン、テトラヒドロフラン、デカン、エタノール、メタノール、イソプロパノールおよび酢酸エチルから選択される少なくとも１つを使用することができる。
【００３５】
前記球状化天然黒鉛粒子を含む前記溶液を超音波処理して負極活物質を製造する場合、前記球状化天然黒鉛粒子の表面および粒子内に微細空隙を形成する。これによって、前記負極活物質は、電解液との反応性が向上し、高率充放電特性およびサイクル寿命特性に優れたリチウム二次電池を実現することができる。
【００３６】
前記超音波処理は、前記球状化天然黒鉛粒子を含む、水溶液上または有機溶媒上で実施できる。
【００３７】
前記超音波処理は、流体空洞化、局部加熱、そして自由ラジカル（ｆｒｅｅ  ｒａｄｉｃａｌ）の形成という代表的な３つの物理的現象を起こす。前記流体空洞化は、気泡（ｂｕｂｂｌｅ）の生成および爆発による力が超音波処理粒子に伝達される現象である。一般に、バス（ｂａｔｈ）およびホーン（ｈｏｒｎ）の形態で超音波処理することができる。バス（ｂａｔｈ）形態の超音波処理は、ホーン（ｈｏｒｎ）形態より高い周波数を有していて、正確に定義された流体空洞化は発生しないが、均一に液状メディアを介して伝達可能である。ホーン（ｈｏｒｎ）を用いた超音波処理の場合、周波数が相対的に短く、大きい気泡が形成されるが、このような気泡がはじけて大きいエネルギーを伝達することができる。このように、気泡が粒子の表面で発生および破壊を繰り返しながら粒子に衝撃および分散を誘導することができ、前記超音波処理する場合、前記球状化天然黒鉛粒子の表面および内部に微細空隙が形成できる。このように、前記超音波処理を通じて前記球状化天然黒鉛粒子の表面および内部を改質することができる。これによって、前記球状化天然黒鉛粒子の表面および内部に微細空隙が形成された負極活物質は、電解液との反応性が向上し、高率充放電特性に優れたリチウム二次電池を実現することができる。
【００３８】
前記超音波は、５０ないし１２００Ｗの強さおよび０．１ないし３０分の時間の間照射されるとよく、具体的には１００ないし１０００Ｗの強さおよび１ないし１０分の時間の間照射されるとよい。また、前記超音波は、１０ないし４０Ｈｚの周波数を有することができ、具体的には１５ないし２５Ｈｚの周波数を有することができる。前記範囲内の条件で超音波を照射する場合、十分な力が伝達されて、前記球状化天然黒鉛粒子に十分な衝撃および分散を誘導することができ、前記球状化天然黒鉛粒子の表面および内部に微細空隙を形成することができる。
【００３９】
前記乾燥は、回転噴霧、ノズル噴霧および超音波噴霧から選択される少なくとも１つの噴霧乾燥（ｓｐｒａｙ  ｄｒｙ）法；回転蒸発器（ｒｏｔａｒｙ  ｅｖａｐｏｒａｔｏｒ）を用いた乾燥法；真空乾燥法；または自然乾燥法で行われるとよい。
【００４０】
前記溶液は、前記球状化天然黒鉛粒子のほか、炭素前駆体をさらに含むことができる。この場合、前記球状化天然黒鉛粒子、前記炭素前駆体および前記溶媒を含む溶液を、前述した黒鉛改質粒子を製造する方法のように、前記超音波処理後、前記乾燥して前記黒鉛改質粒子を製造した後、前記黒鉛改質粒子を熱処理して前記炭素前駆体が炭化した黒鉛改質複合粒子を製造する段階をさらに経ることができる。
【００４１】
球状化天然黒鉛粒子の負極活物質を用いて電極を製造する時、圧着工程によって球状化天然黒鉛粒子の押圧現象が発生することもあるが、前記炭素前駆体および前記溶媒を含む溶液で超音波処理する場合、前記炭素前駆体が前記球状化天然黒鉛粒子の表面および粒子内の間隙に含浸され、後続の熱処理工程によって前記炭素前駆体が炭化した黒鉛改質複合粒子の場合は、粒子の押圧現象が防止され、これによって、リチウム二次電池の高率充放電特性が向上できる。
【００４２】
前記炭素前駆体は、クエン酸、ステアリン酸（ｓｔｅａｒｉｃ  ａｃｉｄ）、スクロース、ポリフッ化ビニリデン、カルボキシメチルセルロース（ＣＭＣ）、ヒドロキシプロピルセルロース、再生セルロース、ポリビニルピロリドン、テトラフルオロエチレン、ポリエチレン、ポリプロピレン、エチレン−プロピレン−ジエンモノマー（ＥＰＤＭ）、スルホン化ＥＰＤＭ、デンプン、フェノール樹脂、フラン樹脂、フルフリルアルコール、ポリアクリル酸、ポリアクリルナトリウム、ポリアクリロニトリル、ポリイミド、エポキシ樹脂、セルロース、スチレン、ポリビニルアルコール、ポリビニルクロライド、石炭系ピッチ、石油系ピッチ、メソフェーズピッチ、低分子量重質油、グルコース、ゼラチンおよび糖類から選択される少なくとも１つを使用することができるが、これらの種類に限定されるものではない。
【００４３】
前記超音波処理は、前記炭素前駆体が溶解した水溶液上または有機溶媒上で実施できる。
【００４４】
前記超音波処理して得られた前記黒鉛改質粒子を前記熱処理する場合、前記炭素前駆体は炭化して低結晶性炭素および非晶質炭素を形成し、前記球状化天然黒鉛粒子の表面が炭素コーティングされ、また、超音波処理によって形成された前記球状化黒鉛粒子内の間隙に低結晶性炭素および非晶質炭素が存在する形態の黒鉛改質複合粒子を得ることができる。
【００４５】
前記熱処理は、５００ないし２５００℃の温度で行われるとよく、具体的には５００ないし２０００℃の温度で、より具体的には９００ないし１５００℃の温度で行われるとよい。前記温度範囲内で熱処理を行う場合、前記炭素前駆体の炭化工程時、不純物に相当する異種元素を十分に除去することができ、これによって、不可逆容量が減少し、充放電特性が向上できる。
【００４６】
前記熱処理は、窒素、アルゴン、水素、またはこれらの混合ガスを含む雰囲気、または真空下で行われるとよい。
【００４７】
前記炭素前駆体は、前記球状化天然黒鉛粒子１００重量部に対して０．１ないし８０重量部で含まれるとよく、具体的には０．５ないし５０重量部で含まれるとよい。前記炭素前駆体が前記範囲内に含まれる場合、前記球状化天然黒鉛粒子の表面および内部に形成される微細空隙の分布を適切に維持することができる。
【００４８】
前記溶液は、前記球状化天然黒鉛粒子のほか、リチウム化合物をさらに含むことができる。この場合、前記球状化天然黒鉛粒子、前記リチウム化合物および前記溶媒を含む溶液を、前述した黒鉛改質粒子を製造する方法のように、前記超音波処理後、前記乾燥して前記黒鉛改質粒子を製造した後、前記黒鉛改質粒子を熱処理して黒鉛改質複合粒子を製造する段階をさらに経ることができる。
【００４９】
前記リチウム化合物を添加する場合、前記球状化天然黒鉛粒子の不可逆反応が減少し、これと共に、リチウム二次電池の高率充放電特性が向上できる。
【００５０】
前記リチウム化合物は、ＬｉＯＨまたはＬｉＯＨ・（Ｈ２Ｏ）を含むリチウムヒドロキシド；リチウムナイトレート（ＬｉＮＯ３）；ＣＨ３ＣＯＯ・ＬｉまたはＣＨ３ＣＯＯ・Ｌｉ・２（Ｈ２Ｏ）を含むリチウムアセテート；リチウムカーボネート（Ｌｉ２ＣＯ３）；およびリチウムフルオライド（ＬｉＦ）から選択される少なくとも１つを使用することができるが、これらの種類に限定されるものではない。
【００５１】
前記超音波処理は、前記リチウム化合物が溶解した水溶液上または有機溶媒上で実施できる。
【００５２】
前記超音波処理して得られた前記黒鉛改質粒子を前記熱処理する場合、前記リチウム化合物の分解反応が起こり、リチウム酸化物（Ｌｉ２Ｏ）、リチウムフルオライド（ＬｉＦ）およびリチウムカーボネート（Ｌｉ２ＣＯ３）を形成しつつ、前記球状化天然黒鉛粒子の表面および前記球状化天然黒鉛粒子内部の表面がより改質された黒鉛改質複合粒子を得ることができる。
【００５３】
前記熱処理は、１５０ないし２５００℃の温度で行われるとよく、具体的には２００ないし１５００℃の温度で行われるとよい。前記温度範囲内で熱処理を行う場合、前記リチウム化合物の分解反応が十分に起こり、前記球状化天然黒鉛粒子の表面がより改質されることによって、不可逆容量が減少し、充放電特性が向上できる。
【００５４】
前記熱処理は、窒素、アルゴン、水素、空気、酸素、またはこれらの混合ガスを含む雰囲気、または真空下で行われるとよい。
【００５５】
前記リチウム化合物は、前記球状化天然黒鉛粒子１００重量部に対して０．１ないし５０重量部で含まれるとよく、具体的には０．３ないし３０重量部で含まれるとよい。前記リチウム化合物が前記範囲内に含まれる場合、前記球状化天然黒鉛粒子の微細空隙の間に前記リチウム化合物が含浸および分布し、初期充放電効率などの充放電特性が向上できる。
【００５６】
前記溶液は、前記球状化天然黒鉛粒子のほか、前記炭素前駆体および前記リチウム化合物をいずれもさらに含むことができる。この場合、前記球状化天然黒鉛粒子、前記炭素前駆体、前記リチウム化合物および前記溶媒を含む溶液を、前述した黒鉛改質粒子を製造する方法のように、前記超音波処理後、前記乾燥して前記黒鉛改質粒子を製造した後、前記黒鉛改質粒子を熱処理して黒鉛改質複合粒子を製造する段階をさらに経ることができる。
【００５７】
この時、前記炭素前駆体および前記リチウム化合物の種類および含有量はそれぞれ前述した通りである。
【００５８】
この時の前記熱処理は、１５０ないし２５００℃の温度で行われるとよく、窒素、アルゴン、水素、またはこれらの混合ガスを含む雰囲気、または真空下で行われるとよい。
【００５９】
他の実施形態によれば、前述のような製造方法によって製造された負極活物質を提供する。
【００６０】
前記負極活物質は、表面が改質された球状化天然黒鉛粒子を含むことができる。また、前記負極活物質は、前記球状化天然黒鉛粒子の表面および前記球状化天然黒鉛粒子内部の表面が低結晶性炭素および非晶質炭素でコーティングされた黒鉛改質複合粒子を含むことができる。さらに、前記負極活物質は、前記球状化天然黒鉛粒子の表面および前記球状化天然黒鉛粒子内部の表面がリチウム化合物を含む低結晶性炭素および非晶質炭素でコーティングされた黒鉛改質複合粒子を含むことができる。
【００６１】
さらに他の実施形態によれば、前記負極活物質を含む負極と、正極と、電解液とを含むリチウム二次電池を提供する。
【００６２】
リチウム二次電池は、使用されるセパレータおよび電解液の種類に応じて、リチウムイオン電池、リチウムイオンポリマー電池およびリチウムポリマー電池に分類され、形態に応じて、円筒型、角型、コイン型、パウチ型などに分類され、サイズに応じて、バルクタイプおよび薄膜タイプに分けられる。これら電池の構造および製造方法は当該分野で広く知られているので、詳細な説明は省略する。
【００６３】
前記負極は、前述した負極活物質、バインダー、および選択的に導電材を混合して負極活物質層形成用組成物を製造した後、負極集電体に塗布して製造できる。
【００６４】
前記バインダーとしては、ポリビニルアルコール、カルボキシメチルセルロース／スチレン−ブタジエンラバー、ヒドロキシプロピレンセルロース、ジアセチレンセルロース、ポリビニルクロライド、ポリビニルピロリドン、ポリテトラフルオロエチレン、ポリフッ化ビニリデン、ポリエチレンまたはポリプロピレンなどを使用することができるが、これらに限定されるものではない。
【００６５】
前記バインダーは、負極活物質層形成用組成物の総量に対して１ないし３０重量％で混合されるとよい。
【００６６】
前記導電材としては、電池に化学的変化を誘発することなく導電性を有するものであれば特に制限されるものではなく、具体的には、天然黒鉛、人造黒鉛などの黒鉛；アセチレンブラック、ケッチェンブラック、チャンネルブラック、ファーネスブラック、ランプブラック、サーマルブラックなどのカーボンブラック；炭素繊維、金属繊維などの導電性繊維；アルミニウム、ニッケル粉末などの金属粉末；酸化亜鉛、チタン酸カリウムなどの導電性ウィスキー；酸化チタンなどの導電性金属酸化物；フッ化カーボン、ポリフェニレン誘導体などの導電性素材などが使用できる。
【００６７】
前記導電材は、負極活物質層形成用組成物の総量に対して０．１ないし３０重量％で混合されるとよい。
【００６８】
前記負極集電体は、３ないし５００μｍの厚さであるとよい。前記負極集電体の例としては、ステンレススチール、アルミニウム、ニッケル、チタン、焼成炭素、またはアルミニウムやステンレススチールの表面に、カーボン、ニッケル、チタン、銀などで表面処理したものなどが使用できる。前記負極集電体は、その表面に微細な凹凸を形成して負極活物質の接着力を高めることもでき、フィルム、シート、箔、ネット、多孔質体、発泡体、不織布体などの多様な形態が可能である。
【００６９】
前記正極は、正極活物質を含み、前記正極活物質としては、リチウムの可逆的なインターカレーションおよびデインターカレーションが可能な化合物（リチエイテッドインターカレーション化合物）を使用することができる。具体的には、コバルト、マンガン、ニッケルから選択される少なくとも１種とリチウムとの複合酸化物のうちの１種以上のものを使用することができる。
【００７０】
前記正極も、負極と同様に、前記正極活物質、バインダー、および選択的に導電材を混合して正極活物質層形成用組成物を製造した後、この組成物をアルミニウムなどの正極集電体に塗布して製造することができる。
【００７１】
前記電解液は、リチウム塩；および非水性有機溶媒、有機固体電解液、無機固体電解液などが使用される。
【００７２】
前記リチウム塩は、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム、四フェニルホウ酸リチウム、イミドなどが使用できる。
【００７３】
前記非水性有機溶媒としては、Ｎ−メチル−２−ピロリドン、プロピレンカーボネート、エチレンカーボネート、ブチレンカーボネート、ジメチルカーボネート、ジエチルカーボネート、ガンマ−ブチロラクトン、１，２−ジメトキシエタン、テトラヒドロフラン、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリドン、プロピレンカーボネート誘導体、テトラヒドロフラン誘導体、エーテル、プロピオン酸メチル、プロピオン酸エチルなどが使用できる。
【００７４】
前記有機固体電解液としては、ポリエチレン誘導体、ポリエチレンオキシド誘導体、ポリプロピレンオキシド誘導体、リン酸エステルポリマー、ポリアジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などが使用できる。
【００７５】
前記無機固体電解液としては、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などが使用できる。
【００７６】
前記電解液は、充放電特性、難燃性などの改善を目的として、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加可能である。
【００７７】
また、不燃性を付与するために、四塩化炭素、三フッ化エチレンなどのハロゲン含有溶媒をさらに含むこともでき、高温保存特性を向上させるために、二酸化炭酸ガスをさらに含むこともできる。
【００７８】
リチウム二次電池の種類に応じて、正極と負極との間にセパレータが存在し得る。このようなセパレータとしては、高いイオン透過度および機械的強度を有する絶縁性の薄い薄膜が使用できる。前記セパレータの空隙直径は０．０１ないし１０μｍであり、厚さは５ないし３００μｍであるとよい。
【００７９】
前記セパレータは、具体的には、耐薬品性および疎水性のポリプロピレンなどのオレフィン系ポリマー；ガラス繊維、ポリエチレンなどからなるシートや不織布などが使用できる。電解液としてポリマーなどの固体電解液が使用される場合、固体電解液が分離膜を兼ねることもできる。
【００８０】
以下、本発明の好ましい実施例および比較例を記載する。しかし、下記の実施例は本発明の好ましい一実施例であって、本発明が下記の実施例に限定されるものではない。
【００８１】
（負極活物質の製造）
実施例１
蒸留水およびアセトンを６：４の重量比で混合した溶媒１００重量部に、平均粒径（Ｄ５０）が１１μｍの球状化天然黒鉛粒子（カーボニックス社、ＳＧＢ１０Ｌ）１重量部を投入後、磁石撹拌機を用いて撹拌すると同時に、２０Ｈｚの周波数で３７５Ｗの強さおよび５分間超音波処理した後、８０℃で自然乾燥して、黒鉛改質粒子を製造した。
【００８２】
実施例２
蒸留水およびアセトンを６：４の重量比で混合した溶媒１００重量部に、平均粒径（Ｄ５０）が１１μｍの球状化天然黒鉛粒子（カーボニックス社、ＳＧＢ１０Ｌ）１重量部を投入後、磁石撹拌機を用いて撹拌すると同時に、２０Ｈｚの周波数で３７５Ｗの強さおよび１０分間超音波処理した後、８０℃で自然乾燥して、黒鉛改質粒子を製造した。
【００８３】
実施例３
蒸留水１００重量部に、リチウムアセテート０．０２５重量部を含む溶液を製造した。製造された溶液に、平均粒径（Ｄ５０）が１１μｍの球状化天然黒鉛粒子（カーボニックス社、ＳＧＢ１０Ｌ）１重量部を投入して撹拌すると同時に、２０Ｈｚの周波数で３７５Ｗの強さおよび１０分間超音波処理した後、１００℃で自然乾燥して、黒鉛改質粒子を製造した。前記黒鉛改質粒子を４５０℃で維持時間なしに空気（ａｉｒ）雰囲気で熱処理した後、炉冷して、平均粒径（Ｄ５０）が１３μｍの黒鉛改質複合粒子を製造した。
【００８４】
実施例４
テトラヒドロフラン１００重量部に、石油系ピッチ０．０８重量部（炭化後の収率：０．０５重量％）を含む溶液を製造した。製造された溶液に、平均粒径（Ｄ５０）が１１μｍの球状化天然黒鉛粒子（カーボニックス社、ＳＧＢ１０Ｌ）１重量部を投入して撹拌すると同時に、２０Ｈｚの周波数で３７５Ｗの強さおよび５分間超音波処理した後、８０℃で自然乾燥して、黒鉛改質粒子を製造した。前記黒鉛改質粒子を１２００℃で１時間アルゴン雰囲気で熱処理した後、炉冷して、平均粒径（Ｄ５０）が１２．８μｍの黒鉛改質複合粒子を製造した。
【００８５】
実施例５
テトラヒドロフラン１００重量部に、石油系ピッチ０．１６重量部（炭化後の収率：０．１重量％）を含む溶液を製造した。製造された溶液に、平均粒径（Ｄ５０）が１１μｍの球状化天然黒鉛粒子（カーボニックス社、ＳＧＢ１０Ｌ）１重量部を投入して撹拌すると同時に、２０Ｈｚの周波数で３７５Ｗの強さおよび５分間超音波処理した後、８０℃で自然乾燥して、黒鉛改質粒子を製造した。前記黒鉛改質粒子を１２００℃で１時間アルゴン雰囲気で熱処理した後、炉冷して、平均粒径（Ｄ５０）が１３．４μｍの黒鉛改質複合粒子を製造した。
【００８６】
実施例６
蒸留水１００重量部に、ポリアクリル酸０．５重量部を含む溶液を製造した。製造された溶液に、平均粒径（Ｄ５０）が１１μｍの球状化天然黒鉛粒子（カーボニックス社、ＳＧＢ１０Ｌ）１重量部を投入して撹拌すると同時に、２０Ｈｚの周波数で３７５Ｗの強さおよび５分間超音波処理した後、１６０℃で回転噴霧乾燥（ｓｐｒａｙ  ｄｒｙ）して、黒鉛改質粒子を製造した。前記黒鉛改質粒子を９００℃で１時間アルゴン（Ａｒ）雰囲気で熱処理した後、炉冷して、平均粒径（Ｄ５０）が１３μｍの黒鉛改質複合粒子を製造した。
【００８７】
実施例７
蒸留水１００重量部に、ポリアクリル酸０．５重量部およびリチウムアセテート０．１重量部を含む溶液を製造した。製造された溶液に、平均粒径（Ｄ５０）が１１μｍの球状化天然黒鉛粒子（カーボニックス社、ＳＧＢ１０Ｌ）を蒸留水比１重量部投入して撹拌すると同時に、２０Ｈｚの周波数で３７５Ｗの強さおよび５分間超音波処理した後、１６０℃で回転噴霧乾燥（ｓｐｒａｙ  ｄｒｙ）して、黒鉛改質粒子を製造した。前記黒鉛改質粒子を９００℃で１時間アルゴン（Ａｒ）雰囲気で熱処理した後、炉冷して、平均粒径（Ｄ５０）が１６μｍの黒鉛改質複合粒子を製造した。
【００８８】
比較例１
平均粒径（Ｄ５０）が１１μｍの球状化天然黒鉛粒子（カーボニックス社、ＳＧＢ１０Ｌ）を負極活物質として使用した。
【００８９】
比較例２
テトラヒドロフラン１００重量部に、石油系ピッチ０．０８重量部（炭化後の収率：０．０５重量％）を含む溶液を製造した。製造された溶液に、平均粒径（Ｄ５０）が１１μｍの球状化天然黒鉛粒子（カーボニックス社、ＳＧＢ１０Ｌ）１重量部を投入してから１時間撹拌した後、８０℃で自然乾燥し、１２００℃で１時間アルゴン雰囲気で熱処理した後、炉冷して、炭素コーティングした球状化天然黒鉛粒子を製造した。
【００９０】
評価１：負極活物質の走査電子顕微鏡（ＳＥＭ）写真の分析
実施例１ないし７と比較例１および２で製造された負極活物質それぞれの走査電子顕微鏡（ＳＥＭ）写真を、図１ないし図９に示した。
【００９１】
図１ないし図６は、それぞれ実施例１ないし６による負極活物質の走査電子顕微鏡（ＳＥＭ）写真であり、図７Ａおよび図７Ｂは、実施例７による負極活物質の走査電子顕微鏡（ＳＥＭ）写真で、それぞれ５，０００倍率および２０，０００倍率に相当する。また、図８および図９は、それぞれ比較例１および２による負極活物質の走査電子顕微鏡（ＳＥＭ）写真である。
【００９２】
図１ないし図７Ｂを参照すれば、実施例１ないし３の負極活物質は、球状化天然黒鉛粒子の表面に微細空隙が形成されたことを確認することができる。実施例４ないし７の負極活物質は、球状化天然黒鉛粒子の表面および球状化天然黒鉛粒子内部の表面に炭素がコーティングされて、前記球状化天然黒鉛粒子の表面に微細空隙の大きさがより微細になったり、一部消滅して現れており、炭素前駆体およびリチウムアセテートを共に含む溶液で超音波処理後熱処理された実施例７の場合、粒子の表面にリチウムカーボネート粒子が存在することを確認することができる。
【００９３】
また、比較例１の負極活物質は、球状化天然黒鉛粒子を超音波処理していないもので、前記球状化天然黒鉛粒子の表面を示したものであり、比較例２の負極活物質も、球状化天然黒鉛粒子を超音波処理していないもので、前記球状化天然黒鉛粒子の表面に炭素粒子がコーティングされたことを示す。
【００９４】
評価２：負極活物質の粒度分布の分析
実施例１ないし７と比較例１および２で製造された負極活物質の粒度分布をレーザ回折散乱式粒度分布測定法で測定し、負極活物質の平均粒径（Ｄ５０）を下記表１に示した。
【００９５】
【表１】
2014044950.tif 000003
【００９６】
前記表１を参照すれば、超音波処理をした実施例１および２の場合と、リチウム化合物を含む溶液で超音波処理をした実施例３の場合、超音波処理をしていない比較例１の場合と比較して、負極活物質の平均粒径（Ｄ５０）が増加することが分かる。また、炭素前駆体を含む溶液で超音波処理をした実施例４ないし６の場合と、炭素前駆体およびリチウム化合物を含む溶液で超音波処理をした実施例７の場合、超音波処理をしていない比較例２の場合と比較して、負極活物質の平均粒径（Ｄ５０）が増加することが分かる。これは、超音波処理を通じて球状化天然黒鉛粒子の間隙を広げて、前記球状化天然黒鉛粒子の表面および内部に微細空隙を形成したことに起因する。
【００９７】
評価３：負極活物質の比表面積の分析
実施例１ないし７と比較例１および２で製造された負極活物質の比表面積（ＢＥＴ  ｓｕｒｆａｃｅ  ａｒｅａ）をガス吸脱着法で測定し、その結果を下記表２に示した。
【００９８】
【表２】
2014044950.tif 000004
【００９９】
前記表２を通して、超音波処理をした実施例１および２の場合、超音波処理をしていない比較例１の場合と比較して、負極活物質の比表面積が増加することを確認することができる。また、リチウム化合物を含む溶液で超音波処理した実施例３の場合、比較例１の場合と比較して、比表面積が増加したことを確認することができる。さらに、炭素前駆体を含む溶液で超音波処理した実施例４ないし６の場合と、炭素前駆体およびリチウム化合物を含む溶液で超音波処理をした実施例７の場合、超音波処理をしていない比較例２の場合と比較して、負極活物質の比表面積が大きく増加することを確認することができる。これは、超音波処理を通じて球状化天然黒鉛粒子の間隙を広げて、前記球状化天然黒鉛粒子の表面および内部に微細空隙を形成したことに起因する。
【０１００】
評価４：負極活物質のＸ線回折パターンの分析
実施例１ないし７と比較例１および２で製造された負極活物質の結晶性をＸ線回折パターン分析器を用いて測定し、その結果を図１０ないし図１２に示した。
【０１０１】
図１０は、実施例１および２と比較例１による負極活物質のＸ線回折パターン（ＸＲＤ）を示し、図１１は、実施例３および７と比較例１による負極活物質のＸ線回折パターン（ＸＲＤ）を示し、図１２は、実施例４ないし６および比較例２による負極活物質のＸ線回折パターン（ＸＲＤ）を示す。
【０１０２】
図１０および図１２を参照すれば、球状化天然黒鉛粒子を超音波処理しても、球状化天然黒鉛粒子の結晶性がそのまま維持されることが分かる。また、図１１を参照すれば、リチウム化合物を含む溶液を超音波処理後熱処理した実施例３および７の場合、リチウムカーボネートが形成されたことを確認することができる。
【０１０３】
（テスト用セルの製造）
実施例１ないし７と比較例１および２で製造されたそれぞれの負極活物質およびＣＭＣ／ＳＢＲ（カルボキシメチルセルロース／スチレン−ブタジエンラバー）を、９５：５の重量比で蒸留水で混合して、負極スラリーを製造した。前記負極スラリーを銅箔上にコーティングした後、乾燥および圧着して、それぞれの負極を製造した。
【０１０４】
前記それぞれの負極とリチウム金属を正極とし、負極と正極との間に多孔質ポリプロピレンフィルムからなるセパレータを介在して積層させて、電極アセンブリを製造した。以降、ジエチルカーボネート（ＤＥＣ）およびエチレンカーボネート（ＥＣ）の混合溶媒（ＤＥＣ：ＥＣ＝１：１）に、１ＭのＬｉＰＦ６を溶解させた電解液を添加して、テスト用セルを製作した。
【０１０５】
評価５：負極の走査電子顕微鏡（ＳＥＭ）写真の分析
実施例１、４、６および７と比較例１および２により製造されたそれぞれの負極表面の走査電子顕微鏡（ＳＥＭ）写真を、図１３ないし図１８に示した。
【０１０６】
図１３ないし図１６は、それぞれ実施例１、４、６および７により製造された負極表面の走査電子顕微鏡（ＳＥＭ）写真であり、図１７および図１８は、それぞれ比較例１および２により製造された負極表面の走査電子顕微鏡（ＳＥＭ）写真である。
【０１０７】
炭素でコーティングされていない球状化天然黒鉛活物質を用いて電極を製造する時、圧着工程によって球状化天然黒鉛粒子の押圧現象が発生する。図１３および図１７を参照すれば、実施例１および比較例１により負極を製造する時、圧着工程による押圧現象の程度が類似していることが分かる。図１４ないし図１６と図１８を参照すれば、炭素前駆体を含む溶液で超音波処理した実施例４、６および７の場合、比較例２の場合と比較して、負極の製造時、圧着工程による粒子の押圧現象が類似しており、前記実施例４、６および７と比較例２の場合、前記実施例１および比較例１の場合に比べて粒子の押圧現象が改善されたことが分かる。
【０１０８】
評価６：リチウム二次電池の初期充放電特性の分析
前記製造されたテスト用セルを用いて、次のような方法で前記実施例１ないし７と比較例１および２による初期充放電特性を評価し、その結果を下記表３に示した。
【０１０９】
実施例１ないし７と比較例１および２により製造されたセルの場合、充電は７０ｍＡ／ｇ（０．２Ｃ  ｒａｔｅ）の電流密度にてＣＣ／ＣＶモードで行い、終止電圧は０．００５Ｖに維持し、電流が７ｍＡ／ｇ（１０％電流密度）の時、充電を終了した。放電は７０ｍＡ／ｇの電流密度にてＣＣモードで行い、終止電圧は２Ｖに維持した。
【０１１０】
下記表３において、初期効率（％）は、初期充電容量に対する初期放電容量の百分率で得られる。
【０１１１】
【表３】
2014044950.tif 000005
【０１１２】
前記表３を通して、超音波処理して製造された負極活物質を使用した実施例１の場合、超音波処理していない比較例１の場合と初期効率は同一であることが分かり、リチウム化合物を含む溶液で超音波処理した実施例３の場合、比較例１に比べて初期効率が大きく増加することが分かる。また、炭素前駆体を含む溶液で超音波処理して製造された負極活物質を使用した実施例４ないし６の場合と、炭素前駆体およびリチウム化合物を含む溶液で超音波処理した実施例７の場合、超音波処理していない比較例２の場合と初期効率は類似していることが分かる。
【０１１３】
評価７：リチウム二次電池の高率充電特性の分析
前記製造されたテスト用セルを用いて、次のような方法で前記実施例１ないし７と比較例１および２による高率充電特性を評価し、その結果を下記表４に示した。
【０１１４】
実施例１ないし７と比較例１および２により製造されたセルの場合、充電は電流密度７０ないし７００ｍＡ／ｇの範囲にてＣＣモードで行い、終止電圧は０．００５Ｖに維持し、放電は７０ｍＡ／ｇの電流密度にてＣＣモードで行い、終止電圧は２Ｖに維持した。
【０１１５】
【表４】
2014044950.tif 000006
【０１１６】
前記表４を通して、超音波処理して製造された負極活物質を使用した実施例１ないし７の場合、超音波処理せずに製造された負極活物質を使用した比較例１および２の場合と比較して、高率充電特性に優れていることを確認することができる。
【０１１７】
評価８：リチウム二次電池の高率放電特性の分析
前記製造されたテスト用セルを用いて、次のような方法で前記実施例１ないし７と比較例１および２による高率放電特性を評価し、その結果を下記表５に示した。
【０１１８】
実施例１ないし７と比較例１および２により製造されたセルの場合、充電は電流密度７０ｍＡ／ｇの電流密度にてＣＣ／ＣＶモードで行い、終止電圧は０．００５Ｖに維持し、電流が７ｍＡ／ｇ（１０％電流密度）の時、充電を終了した。放電は７０ないし３，５００ｍＡ／ｇの範囲にてＣＣモードで行い、終止電圧は２Ｖに維持した。
【０１１９】
【表５】
2014044950.tif 000007
【０１２０】
前記表５を通して、超音波処理して製造された負極活物質を使用した実施例１ないし７の場合、超音波処理せずに製造された負極活物質を使用した比較例１および２の場合と比較して、高率放電特性に優れていることを確認することができる。
【０１２１】
評価９：リチウム二次電池のサイクル寿命特性の分析
前記製造されたテスト用セルを用いて、実施例１、３、４および７と比較例１によるサイクル寿命を評価し、その結果を図１９に示した。
【０１２２】
充電は７０ｍＡ／ｇ（０．２Ｃ）の電流密度にてＣＣモードで行い、終止電圧は０．００５Ｖに維持した。放電は７０ｍＡ／ｇ（０．２Ｃ）の電流密度にてＣＣモードで行い、終止電圧は２Ｖに維持し、計５０サイクルを実施した。
【０１２３】
図１９は、それぞれ実施例１、３、４および７と比較例１により製造された負極のサイクル寿命特性を示すグラフである。
【０１２４】
図１９を参照すれば、球状化天然黒鉛粒子を超音波処理した実施例１、３、４および７の場合、超音波処理していない比較例１の場合に比べてサイクル寿命特性に優れていることが分かる。
【０１２５】
これから、超音波処理を通じて球状化黒鉛粒子の表面および内部に微細空隙が形成された負極活物質を製造することができ、このような負極活物質は電解液との反応性が向上し、高率充放電特性およびサイクル寿命特性に優れたリチウム二次電池を実現することができる。
【０１２６】
本発明は、上記の実施形態に限定されるものではなく、互いに異なる多様な形態に製造可能であり、本発明の属する技術分野における通常の知識を有する者は、本発明の技術的な思想や必須の特徴を変更することなく他の具体的な形態で実施できることを理解するはずである。そのため、以上記述した実施形態は、すべての面で例示的なものであり、限定的ではないと理解しなければならない。
【図１】
2014044950.tif 000008
【図２】
2014044950.tif 000009
【図３】
2014044950.tif 000010
【図４】
2014044950.tif 000011
【図５】
2014044950.tif 000012
【図６】
2014044950.tif 000013
【図７Ａ】
2014044950.tif 000014
【図７Ｂ】
2014044950.tif 000015
【図８】
2014044950.tif 000016
【図９】
2014044950.tif 000017
【図１０】
2014044950.tif 000018
【図１１】
2014044950.tif 000019
【図１２】
2014044950.tif 000020
【図１３】
2014044950.tif 000021
【図１４】
2014044950.tif 000022
【図１５】
2014044950.tif 000023
【図１６】
2014044950.tif 000024
【図１７】
2014044950.tif 000025
【図１８】
2014044950.tif 000026
【図１９】
2014044950.tif 000027